(57)【特許請求の範囲】
【請求項１】
（Ａ）ポリアミド樹脂、（Ｂ）ガラス繊維、（Ｃ）熱伝導性フィラー（但し、（Ｂ）を除く）、（Ｄ）ポリアミドエラストマー（但し、（Ａ）と同一ではない）及び（Ｅ）多価アルコールを含み、
（Ａ）、（Ｂ）、（Ｃ）及び（Ｄ）の合計１００質量部に対して、
（Ｂ）が、９〜３５質量部であり、
（Ｃ）が、２０〜７５質量部であり、
（Ｄ）が、２〜１２質量部である、
ポリアミド樹脂組成物であって、ポリアミド樹脂組成物の全量（１００質量％）中、（Ａ）が１０〜５０質量％である、ポリアミド樹脂組成物。
【請求項２】
（Ｂ）が、平均繊維径６〜２５μｍのガラス繊維から選ばれる少なくとも１種である、請求項１記載のポリアミド樹脂組成物。
【請求項３】
（Ａ）ポリアミド樹脂が、ポリアミド６及びポリアミド１２からなる群より選ばれる少なくとも１種である、請求項１又は２記載のポリアミド樹脂組成物。
【請求項４】
（Ｃ）が、黒鉛、水酸化マグネシウム、酸化マグネシウム、窒化アルミニウム、窒化ホウ素、窒化ケイ素及びタルクからなる群より選ばれる少なくとも１種である、請求項１〜３のいずれか１項記載のポリアミド樹脂組成物。
【請求項５】
（Ｄ）が、ポリエーテルアミドエラストマーである、請求項１〜４のいずれか１項記載のポリアミド樹脂組成物。
【請求項６】
（Ｅ）が、ペンタエリスリトールである、請求項１〜５のいずれか１項記載のポリアミド樹脂組成物。
【請求項７】
（Ａ）、（Ｂ）、（Ｃ）及び（Ｄ）の合計１００質量部に対して、（Ｅ）が４質量部以下である、請求項１〜６のいずれか１項記載のポリアミド樹脂組成物。
【請求項８】
（Ａ）は、９６質量％の硫酸中、ポリアミド濃度１質量％、温度２５℃の条件で測定した相対粘度が１．０〜６．０である、請求項１〜７のいずれか１項記載のポリアミド樹脂組成物。
【請求項９】
（Ｄ）は、ポリアミド単位をハードセグメントとし、ポリエーテル単位をソフトセグメントとするポリアミドエラストマーであって、ハードセグメントの数平均分子量が３００〜１５０００であり、ソフトセグメントの数平均分子量が２００〜６０００である、請求項１〜８のいずれか１項記載のポリアミド樹脂組成物。
【請求項１０】
さらに、任意成分としての添加剤を含む、請求項１〜９のいずれか１項記載のポリアミド樹脂組成物。
【請求項１１】
任意成分としての添加剤が、熱安定剤、紫外線吸収剤、光安定剤、酸化防止剤、帯電防
止剤、滑剤、ブロッキング防止剤、防曇剤、結晶核剤、離型剤、可塑剤、架橋剤、発泡剤
及び着色剤からなる群から選ばれる少なくとも１種である、請求項１０記載のポリアミド樹脂組成物。
【請求項１２】
請求項１〜１１のいずれか１項記載のポリアミド樹脂組成物からなる成形品。
【請求項１３】
積層体、電子部品、放熱部品又は自動車部品である、請求項１２記載の成形品。
【発明の詳細な説明】
【技術分野】
【０００１】
本発明は、ポリアミド樹脂組成物及びそれからなる成形品に関し、特に積層体、電子部品、放熱部品又は自動車部品である成形品に関するものである。
【背景技術】
【０００２】
ポリアミド６やポリアミド６６に代表されるポリアミド樹脂は、耐熱性や成形性に優れているため、電気電子部品等の成形材料として用いられている。これらの分野においては、高性能化、小型化及び軽量化が盛んにおこなわれており、発生する熱を効果的に外部に放散させる熱対策が極めて重要な課題となっている。従来から、放熱性を改良する方法としては、熱伝導性フィラーをポリアミド樹脂組成物に配合する方法が知られている（特許文献１及び２）。
【先行技術文献】
【特許文献】
【０００３】
【特許文献１】特開平１１−１４８００７号公報
【特許文献２】特表２０１０−５３５８７６号公報
【発明の概要】
【発明が解決しようとする課題】
【０００４】
熱伝導性フィラーをポリアミド樹脂組成物に配合する方法によって、熱伝導性をさらに高めるためには、熱伝導性フィラーを多量にポリアミド樹脂組成物に添加する必要がある。しかしながら、熱伝導性フィラーを多量に添加すると、溶融粘度が高くなり、成形性が損なわれるばかりか、耐衝撃性等の機械的特性も悪化する傾向を示す。【０００５】
本発明の目的は、優れた機械的特性のみならず、良好な成形性と優れた熱伝導性を併せ持つポリアミド樹脂組成物及びそれからなる成形品を提供することである。
【課題を解決するための手段】
【０００６】
本発明の発明者らは、上記課題を解決すべく鋭意検討した結果、機械的特性を向上させるために配合されるガラス繊維とポリアミドエラストマーを組み合わせて、ポリアミド樹脂組成物に配合することにより、意外にも、機械的特性の向上のみならず、良好な成形性を保持しながら、ポリアミド樹脂組成物の熱伝導性を向上できることを見出し、本発明を完成させた。【０００７】
本発明の要旨は、以下のとおりである。
本発明１は、（Ａ）ポリアミド樹脂、（Ｂ）ガラス繊維、（Ｃ）熱伝導性フィラー及び（Ｄ）ポリアミドエラストマーを含み、（Ａ）、（Ｂ）、（Ｃ）及び（Ｄ）の合計１００質量部に対して、（Ｂ）が、９〜３５質量部である、ポリアミド樹脂組成物に関する。
本発明２は、（Ａ）、（Ｂ）、（Ｃ）及び（Ｄ）の合計１００質量部に対して、（Ｄ）が、２〜１２質量部である、ポリアミド樹脂組成物に関する。
本発明３は、（Ａ）、（Ｂ）、（Ｃ）及び（Ｄ）の合計１００質量部に対して、（Ｃ）が、２０〜７５質量部である、本発明１又は２のポリアミド樹脂組成物に関する。
本発明４は、（Ｂ）が、平均繊維径６〜２５μｍのガラス繊維から選ばれる少なくとも１種である、本発明１〜３のいずれかのポリアミド樹脂組成物に関する。
本発明５は、（Ａ）ポリアミド樹脂が、ポリアミド６及びポリアミド１２からなる群より選ばれる少なくとも１種である、本発明１〜４のいずれかのポリアミド樹脂組成物に関する。
本発明６は、（Ｃ）が、黒鉛、水酸化マグネシウム、酸化マグネシウム、窒化アルミニウム、窒化ホウ素、窒化ケイ素及びタルクからなる群より選ばれる少なくとも１種である、本発明１〜５のいずれかのポリアミド樹脂組成物に関する。
本発明７は、（Ｄ）が、ポリエーテルアミドエラストマーである、本発明１〜６のいずれかのポリアミド樹脂組成物に関する。
本発明８は、さらに、（Ｅ）多価アルコールを含む、本発明１〜７のいずれかのポリアミド樹脂組成物に関する。
本発明９は、（Ｅ）が、ペンタエリスリトールである、本発明８のポリアミド樹脂組成物に関する。
本発明１０は、（Ａ）、（Ｂ）、（Ｃ）及び（Ｄ）のみからなる、本発明１〜７のいずれかのポリアミド樹脂組成物に関する。
本発明１１は、さらに、（Ｅ）多価アルコールのみを含む、本発明１０のポリアミド樹脂組成物に関する。
本発明１２は、（Ｅ）が、ペンタエリスリトールである、本発明１１のポリアミド樹脂組成物に関する。
本発明１３、さらに、任意成分としての添加剤のみを含む、本発明１０〜１２のいずれかのポリアミド樹脂組成物に関する。
本発明１４は、任意成分としての添加剤が、熱安定剤、紫外線吸収剤、光安定剤、酸化防止剤、帯電防止剤、滑剤、ブロッキング防止剤、防曇剤、結晶核剤、離型剤、可塑剤、架橋剤、発泡剤及び着色剤からなる群から選ばれる少なくとも１種である、本発明１３のポリアミド樹脂組成物に関する。
本発明１５は、本発明１〜１４のいずれかのポリアミド樹脂組成物からなる成形品に関する。
本発明１６は、積層体、電子部品、放熱部品又は自動車部品である、本発明１５の成形品に関する。
【発明の効果】
【０００８】
本発明により、優れた機械的特性のみならず、良好な成形性と優れた熱伝導性を併せ持つポリアミド樹脂組成物及びそれからなる成形品が提供される。
【発明を実施するための形態】
【０００９】
本発明のポリアミド樹脂組成物は、（Ａ）ポリアミド樹脂、（Ｂ）ガラス繊維、（Ｃ）熱伝導性フィラー及び（Ｄ）ポリアミドエラストマーを含む。
【００１０】
＜（Ａ）ポリアミド樹脂＞
（Ａ）ポリアミド樹脂は、主鎖中にアミド結合（−ＣＯＮＨ−）を有する樹脂であれば、特に限定されない。（Ａ）ポリアミド樹脂は、ラクタム、アミノカルボン酸、ジアミンとジカルボン酸（ナイロン塩）又はジアミンとシュウ酸ジエステルを原料として、溶融重合、溶液重合、固相重合等の公知の方法で重合又は共重合することにより得ることができる。
【００１１】
ラクタムとしては、ε−カプロラクタム、ω−エナントラクタム、ω−ウンデカラクタム、ω−ラウロラクタム、α−ピロリドン、α−ピペリドン等が挙げられ、ε−カプロラクタム、ω−ラウロラクタムが好ましい。
【００１２】
アミノカルボン酸としては、６−アミノカプロン酸、７−アミノヘプタン酸、８−アミノオクタン酸、９−アミノノナン酸、１０−アミノカプリン酸、１１−アミノウンドデカン酸、１２−アミノドデカン酸等の脂肪族ω−アミノカルボン酸が挙げられ、６−アミノカプロン酸、１１−アミノウンドデカン酸、１２−アミノドデカン酸が好ましい。
【００１３】
ジアミンとしては、エチレンジアミン、トリメチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカメチレンジアミン、テトラデカメチレンジアミン、ペンタデカメチレンジアミン、ヘキサデカメチレンジアミン、ヘプタデカメチレンジアミン、オクタデカメチレンジアミン、ノナデカメチレンジアミン、エイコサメチレンジアミン、２−メチル−１，８−オクタンジアミン、２，２，４／２，４，４−トリメチルヘキサン−１，６−ジアミン等の脂肪族ジアミン；１，３−／１，４−シクロヘキシルジアミン、ビス（４−アミノシクロヘキシル）メタン、ビス（４−アミノシクロヘキシル）プロパン、ビス（３−メチル−４−アミノシクロヘキシル）メタン、（３−メチル−４−アミノシクロヘキシル）プロパン、１，３−／１，４−ビスアミノメチルシクロヘキサン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、ノルボルナンジメチレンアミン等の脂環式ジアミン；ｍ−／ｐ−キシリレンジアミン等の芳香族ジアミン等が挙げられ、ヘキサメチレンジアミン、ノナメチレンジアミン及び２−メチル−１，８−オクタンジアミンが好ましい。
【００１４】
ジカルボン酸としては、シュウ酸、マロン酸、コハク酸、グルタル酸、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸等の脂肪族ジカルボン酸；１，３−／１，４−シクロヘキサンジカルボン酸、ジシクロヘキサンメタン−４，４’−ジカルボン酸、ノルボルナンジカルボン酸等の脂環式ジカルボン酸；イソフタル酸、テレフタル酸、１，４−／１，８−／２，６−／２，７−ナフタレンジカルボン酸等の芳香族ジカルボン酸等が挙げられ、シュウ酸及びアジピン酸が好ましい。
【００１５】
シュウ酸ジエステルとしては、シュウ酸ジメチル、シュウ酸ジエチル、シュウ酸ジｎ−（又はｉ−）プロピル、シュウ酸ジｎ−（又はｉ−、又はｔ−）ブチル等の脂肪族アルコールのシュウ酸ジエステル、シュウ酸ジシクロへキシル等の脂環式アルコールのシュウ酸ジエステル及びシュウ酸ジフェニル等の芳香族アルコールのシュウ酸ジエステルが挙げられ、シュウ酸ジｎ−ブチル、シュウ酸ジｉ−ブチル、シュウ酸ジｔ−ブチルがより好ましく、シュウ酸ジｎ−ブチルがさらに好ましい。
【００１６】
（Ａ）ポリアミド樹脂として、ラクタム、アミノカルボン酸、ジアミンとジカルボン酸（ナイロン塩）又はジアミンとシュウ酸ジエステルの重合体であるポリアミド樹脂、あるいはそれらの共重合体であるポリアミド樹脂を使用することができる。（Ａ）ポリアミド樹脂は、単独でも、２種以上を併用してもよい。
【００１７】
重合体としては、例えば、ポリカプロラクタム（ポリアミド６）、ポリウンデカンラクタム（ポリアミド１１）、ポリドデカンラクタム（ポリアミド１２）、ポリエチレンアジパミド（ポリアミド２６）、ポリテトラメチレンアジパミド（ポリアミド４６）、ポリヘキサメチレンアジパミド（ポリアミド６６）、ポリヘキサメチレンアゼラミド（ポリアミド６９）、ポリヘキサメチレンセバカミド（ポリアミド６１０）、ポリヘキサメチレンウンデカミド（ポリアミド６１１）、ポリヘキサメチレンドデカミド（ポリアミド６１２）、ポリヘキサメチレンテレフタルアミド（ポリアミド６Ｔ）、ポリヘキサメチレンイソフタルアミド（ポリアミド６I）、ポリヘキサメチレンヘキサヒドロテレフタラミド（ポリアミド６Ｔ（Ｈ））、ポリノナメチレンアジパミド（ポリアミド９６）、ポリノナメチレンアゼラミド（ポリアミド９９）、ポリノナメチレンセバカミド（ポリアミド９１０）、ポリノナメチレンドデカミド（ポリアミド９１２）、ポリノナメチレンテレフタラミド（ポリアミド９Ｔ）、ポリトリメチルヘキサメチレンテレフタラミド（ポリアミドＴＭＨＴ）、ポリノナメチレンヘキサヒドロテレフタラミド（ポリアミド９Ｔ（Ｈ））、ポリノナメチレンナフタラミド（ポリアミド９Ｎ）、ポリデカメチレンアジパミド（ポリアミド１０６）、ポリデカメチレンアゼラミド（ポリアミド１０９）、ポリデカメチレンデカミド（ポリアミド１０１０）、ポリデカメチレンドデカミド（ポリアミド１０１２）、ポリデカメチレンテレフタラミド（ポリアミド１０Ｔ）、ポリデカメチレンヘキサヒドロテレフタラミド（ポリアミド１０Ｔ（Ｈ））、ポリデカメチレンナフタラミド（ポリアミド１０Ｎ）、ポリドデカメチレンアジパミド（ポリアミド１２６）、ポリドデカメチレンアゼラミド（ポリアミド１２９）、ポリドデカメチレンセバカミド（ポリアミド１２１０）、ポリドデカメチレンドデカミド（ポリアミド１２１２）、ポリドデカメチレンテレフタラミド（ポリアミド１２Ｔ）、ポリドデカメチレンヘキサヒドロテレフタラミド（ポリアミド１２Ｔ（Ｈ））、ポリドデカメチレンナフタラミド（ポリアミド１２Ｎ）、ポリメタキシリレンアジパミド（ポリアミドＭＸＤ６）、ポリメタキシリレンスベラミド（ポリアミドＭＸＤ８）、ポリメタキシリレンアゼラミド（ポリアミドＭＸＤ９）、ポリメタキシリレンセバカミド（ポリアミドＭＸＤ１０）、ポリメタキシリレンドデカミド（ポリアミドＭＸＤ１２）、ポリメタキシリレンテレフタラミド（ポリアミドＭＸＤＴ）、ポリメタキシリレンイソフタラミド（ポリアミドＭＸＤＩ）、ポリメタキシリレンナフタラミド（ポリアミドＭＸＤＮ）、ポリビス（４−アミノシクロヘキシル）メタンドデカミド（ポリアミドＰＡＣＭ１２）、ポリビス（４−アミノシクロヘキシル）メタンテレフタラミド（ポリアミドＰＡＣＭＴ）、ポリビス（４−アミノシクロヘキシル）メタンイソフタラミド（ポリアミドＰＡＣＭＩ）、ポリビス（３−メチル−４−アミノシクロヘキシル）メタンドデカミド（ポリアミドジメチルＰＡＣＭ１２）、ポリイソホロンアジパミド（ポリアミドＩＰＤ６）、ポリイソホロンテレフタラミド（ポリアミドＩＰＤＴ）等が挙げられる。
【００１８】
共重合体としては、例えば、カプロラクタム／ヘキサメチレンジアミノアジピン酸共重合体（ポリアミド６／６６）、カプロラクタム／ヘキサメチレンジアミノアゼライン酸共重合体（ポリアミド６／６９）、カプロラクタム／ヘキサメチレンジアミノセバシン酸共重合体（ポリアミド６／６１０）、カプロラクタム／ヘキサメチレンジアミノウンデカン酸共重合体（ポリアミド６／６１１）、カプロラクタム／ヘキサメチレンジアミノドデカン酸共重合体（ポリアミド６／６１２）、カプロラクタム／アミノウンデカン酸共重合体（ポリアミド６／１１）、カプロラクタム／ラウリルラクタム共重合体（ポリアミド６／１２）、カプロラクタム／ヘキサメチレンジアミノアジピン酸／ラウリルラクタム（ポリアミド６／６６／１２）、カプロラクタム／ヘキサメチレンジアミノアジピン酸／ヘキサメチレンジアミノセバシン酸（ポリアミド６／６６／６１０）、カプロラクタム／ヘキサメチレンジアミノアジピン酸／ヘキサメチレンジアミノドデカンジカルボン酸（ポリアミド６／６６／６１２）、ポリアミド９２／６２、ポリアミド１０２／６２、ポリアミド１２２／６２、カプロラクタム／ポリイソホロンアジパミド共重合体（ポリアミド６／ＩＰＤ６共重合体等が挙げられる。
【００１９】
（Ａ）ポリアミド樹脂は、ラクタムの重合体又はジアミンとジカルボン酸（ナイロン塩）の重縮合による重合体が好ましく、ラクタムの重合体としては、ポリアミド６、ポリアミド１１、ポリアミド１２が好ましく、ジアミンとジカルボン酸の重縮合による重合体としては、ポリアミド６６、ポリアミド６１０、ポリアミド６１２、ポリアミド１０１０、ポリアミド１０１２が好ましい。中でも、（Ａ）ポリアミド樹脂は、成形加工の点から、ポリアミド６、ポリアミド１２が特に好ましい。
【００２０】
（Ａ）ポリアミド樹脂は、ＪＩＳ  Ｋ−６９２０に準じて、９６質量％の硫酸中、ポリアミド濃度１質量％、温度２５℃の条件下にて測定した相対粘度が、１．０〜６．０であることが好ましい。この範囲であれば、組成物の溶融時の粘度が適切で、成形が容易で、得られた成形品に良好な機械的特性を付与することができる。相対粘度は、１．５〜５．０が好ましく、１．７〜４．５がより好ましい。
【００２１】
（Ａ）ポリアミド樹脂は、単独でも、２種以上を併用してもよい。
【００２２】
＜（Ｂ）ガラス繊維＞
（Ｂ）ガラス繊維は、特に限定されないが、ガラス繊維とポリアミド樹脂との相溶性を向上させる点から、収束剤で収束されているものが好ましい。収束剤には、相溶性の点から、ウレタン系又はアクリル系が含まれていることが好ましく、これらを併用してもよい。
【００２３】
（Ｂ）ガラス繊維は、平均繊維径６〜２５μｍのものを使用することができる。組成物からなる成形品の寸法安定性及び機械的特性の点から、平均繊維径は６〜２３μｍが好ましく、例えば平均繊維径１０〜２３μｍのものを使用することができる。
【００２４】
（Ｂ）ガラス繊維は、単独でも、２種以上を併用してもよい。異なる平均繊維径のガラス繊維を２種以上使用してもよく、意外にも、特定の平均繊維径のガラス繊維を組み合わせることにより、熱伝導性が向上することがわかった。ガラス繊維の組み合わせとしては、例えば、（Ｂ１）平均繊維径６〜１１μｍのガラス繊維と、（Ｂ２）平均繊維径１３〜２５μｍのガラス繊維の組み合わせを挙げることができる。（Ｂ１）平均繊維径６〜１１μｍのガラス繊維と（Ｂ２）平均繊維径１３〜２５μｍのガラス繊維の質量との割合（（Ｂ１）：（Ｂ２））は、１：９〜９：１とすることができ、５：５が好ましい。（Ｂ１）としては、平均繊維径１０〜１１μｍのガラス繊維が好ましく、（Ｂ２）としては、平均繊維径１３〜２３μｍのガラス繊維が好ましい。
【００２５】
（Ｂ）ガラス繊維の繊維長は、特に限定されず、１０μｍ〜１０ｍｍとすることができ、成形品の寸法安定性の点から、５０μｍ〜５ｍｍがより好ましい。
【００２６】
（Ｂ）ガラス繊維は、表面処理されたものであってもよい。表面処理剤としては、シラン系化合物、チタン系化合物、クロム系化合物等が挙げられ、ポリアミド樹脂との相溶性を向上させる点から、シラン系化合物、チタン系化合物が好ましい。表面処理剤は、単独でも、２種以上を併用してもよい。
【００２７】
シラン系化合物としては、収束剤との接着に優れたアミノシラン系のカップリング剤が好ましく、例えば、γ−アミノプロピルトリメトキシシラン、γ−アミノプロピルトリエトキシシラン、Ｎ−フェニル−γ−アミノプロピルトリメトキシシラン、Ｎ−β−（アミノエチル）−γ−アミノプロピルトリメトキシシラン、Ｎ−β−（アミノエチル）−γ−アミノプロピルトリエトキシシラン、γ−アミノジチオプロピルトリヒドロキシシラン、γ−（ポリエチレンアミノ）プロピルトリメトキシシラン、Ｎ−β−（アミノエチル）γ−アミノプロピルメチルジメトキシシラン、Ｎ−β−（アミノプロピル）−γ−アミノプロピルメチルジメトキシシラン、Ｎ−（トリメトキシシリルプロピル）−エチレンジアミン、γ−ジブチルアミノプロピルトリメトキシシラン等が挙げられる。
【００２８】
チタン系化合物としては、イソプロピルトリイソステアロイルチタネート、イソプロピルトリ（Ｎ−アミノエチル）チタネート、イソプロピルトリス（ジオクチルパイロホスフェート）チタネート、テトライソプロピルビス（ジオクチルホスファイト）チタネート、テトライソプロピルチタネート、テトラブチルチタネート、テトラオクチルビス（ジトリデシルホスファイト）チタネート、イソプロピルトリオクタノイルチタネート、イソプロピルトリドデシルベンゼンスルホニルチタネート、イソプロピルトリ（ジオクチルホスフェート）チタネート、ビス（ジオクチルパイロホスフェート）エチレンチタネート、イソプロピルジメタクリルイソステアロイルチタネート、テトラ（２，２−ジアリルオキシメチル−１−ブチル）ビス（ジトリデシルホスファイト）チタネート、イソプロピルトリクミルフェニルチタネート、ビス（ジオクチルパイロホスフェート）オキシアセテートチタネート、イソプロピルイソステアロイルジアクリルチタネート等が挙げられる。
【００２９】
これらの中でも、Ｎ−β−（アミノエチル）γ−アミノプロピルトリメトキシシラン、Ｎ−β−（アミノエチル）γ−アミノプロピルメチルジメトキシシラン及びγ−アミノプロピルトリエトキシシランが好ましい。
【００３０】
＜（Ｃ）熱伝導性フィラー＞
（Ｃ）熱伝導性フィラーは、特に限定されず、金属、合金、炭素系材料、水酸化物、酸化物、窒化物等が挙げられる。金属粉としては、アルミニウム粉末や銅粉末等が挙げられ、合金としては、低融点合金等が挙げられ、炭素系材料としては、カーボン、黒鉛等が挙げられ、水酸化物としては、水酸化アルミニウム、水酸化マグネシウム等が挙げられ、酸化物としては、酸化アルミニウム、酸化マグネシウム、酸化ベリリウム、酸化チタン等が挙げられ、窒化物としては、窒化アルミニウム、窒化ホウ素、窒化ケイ素等が挙げられ、熱伝導性の点から、黒鉛、水酸化マグネシウム、酸化マグネシウム、窒化アルミニウム、窒化ホウ素、窒化ケイ素、タルクが好ましい。組成物を導電部材として用いる場合、熱伝導性及び導電性の点から、黒鉛等が好ましく、絶縁部材として用いる場合、酸化マグネシウム、窒化ホウ素、タルク等が好ましい。
【００３１】
（Ｃ）熱伝導性フィラーの形状は、特に限定されず、球状、針状、繊維状、鱗片状、平板状、不定形状等が挙げられ、機械的特性や熱伝導性の点から、鱗片状や平板状が好ましい。熱伝導性フィラーの平均粒子径は、特に制限されず、０．１〜２００μｍとすることができる。耐衝撃性の点から、平均粒子径は１〜１００μｍが好ましく、５〜８０μｍがより好ましい。ここで、平均粒子径は、レーザー回折・散乱法によって測定した、体積基準のメジアン径である。
【００３２】
（Ｃ）熱伝導性フィラーは、表面処理されたものであってもよく、表面処理剤としてはシラン系化合物、チタン系化合物等が挙げられる。ガラス繊維の表面処理剤として例示されたシラン系化合物及びチタン系化合物を使用することができる。
【００３３】
（Ｃ）熱伝導性フィラーは、単独でも、２種以上を併用してもよい。
【００３４】
＜（Ｄ）ポリアミドエラストマー＞
本発明のポリアミド樹脂組成物は、（Ｄ）ポリアミドエラストマーを含むことができる。（Ｄ）ポリアミドエラストマーの配合により、良好な熱伝導性を損なうことなく、機械的特性の一層の改善を図ることができる。
【００３５】
（Ｄ）ポリアミドエラストマーは、ポリアミド単位をハードセグメントとし、ポリエーテル単位をソフトセグメントとするポリアミドエラストマーが好ましく、例えば、ハードセグメントとソフトセグメントをエステル結合で結合したポリエーテルエステルアミドエラストマーや、ハードセグメントとソフトセグメントをアミド結合で結合したポリエーテルアミドエラストマー等が挙げられる。
【００３６】
ハードセグメントは、両末端基にカルボキシル基を有するポリアミドから誘導することができ、ポリアミド形成単位と、脂肪族ジカルボン酸、脂環族ジカルボン酸及び芳香族ジカルボン酸からなる群より選ばれる少なくとも１種のジカルボン酸とを含むセグメントである。
【００３７】
ハードセグメントにおけるポリアミド形成単位は、ラクタム、アミノカルボン酸及び／又はジアミンとジカルボン酸（ナイロン塩）からなり、例えば、ラクタム、アミノカルボン酸及びジアミンとジカルボン酸（ナイロン塩）からなる群より選択される１種又は２種以上を反応させて得られる単位が挙げられる。
【００３８】
ラクタムとしては、ε−カプロラクタム、ω−エナントラクタム、ω−ウンデカラクタム、ω−ラウリルラクタム、２−ピロリドン等の炭素数５〜２０の脂肪族ラクタム等が挙げられる。
アミノカルボン酸としては、６−アミノカプロン酸、７−アミノヘプタン酸、８−アミノオクタン酸、１０−アミノカプリン酸、１１−アミノウンデカン酸、１２−アミノドデカン酸等の炭素数５〜２０の脂肪族ω−アミノカルボン酸等が挙げられる。
ジアミンとしては、エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサン−１，６−ジアミン、２，４，４−トリメチルヘキサン−１，６−ジアミン、３−メチルペンタン−１，５−ジアミン等の炭素数２〜２０の脂肪族ジアミン等のジアミン化合物が挙げられる。
これらの中でも、低吸水による寸法安定性、耐薬品性、機械特性の観点からω−ラウリルラクタム、１１−アミノウンデカン酸又は１２−アミノドデカン酸が好ましい。
【００３９】
ハードセグメントのジカルボン酸は、分子量調整剤として使用することができる。ジカルボン酸としては、シュウ酸、コハク酸、グルタル酸、アジピン酸、ピメリン酸、スベリン酸、アゼライン酸、セバシン酸、ドデカン二酸のような炭素数２〜２０の脂肪族ジカルボン酸等のジカルボン酸化合物が挙げられる。ジカルボン酸の存在下、上記ポリアミド形成単位を、常法により、開環重合又は重縮合させることによって両末端にカルボキシル基を有するポリアミドが得ることができる。
【００４０】
ハードセグメントの数平均分子量は、３００〜１５０００であることが好ましく、柔軟性、成形性の観点から３００〜６０００であることがより好ましい。
【００４１】
ソフトセグメントは、ポリエーテルが好ましく、例えば、ポリエチレングリコール、ポリプロピレングリコール、ポリテトラメチレンエーテルグリコール、下記式（１）に示されるＡＢＡ型トリブロックポリエーテル等が挙げられる。これらは、単独で又は２種以上を用いることができる。また、ポリエーテルの末端にアニモニア等を反応させることによって得られるポリエーテルジアミン等を用いることができる。ソフトセグメントの数平均分子量は、２００〜６０００であることが好ましく、６５０〜２０００であることがより好ましい。
【００４２】
【化１】
0006589864.tif 000002
（式中、ｘは１〜２０、ｙは４〜５０、ｚは１〜２０を表す。）
【００４３】
上記式（１）において、ｘ及びｚは、それぞれ独立して、１〜１８の整数が好ましく、１〜１６の整数がより好ましく、１〜１４の整数がさらに好ましく、１〜１２の整数が特に好ましい。また、ｙは、５〜４５の整数が好ましく、６〜４０の整数がより好ましく、７〜３５の整数がさらに好ましく、８〜３０の整数が特に好ましい。
【００４４】
上記ハードセグメントと上記ソフトセグメントとの組み合わせとしては、上述で挙げたハードセグメントとソフトセグメントとのそれぞれの組み合わせを挙げることができる。この中でも、ラウリルラクタムの開環重縮合体／ポリエチレングリコールの組み合わせ、ラウリルラクタムの開環重縮合体／ポリプロピレングリコールの組み合わせ、ラウリルラクタムの開環重縮合体／ポリテトラメチレンエーテルグリコールの組み合わせ、ラウリルラクタムの開環重縮合体／ＡＢＡ型トリブロックポリエーテルの組み合わせが好ましく、ラウリルラクタムの開環重縮合体／ＡＢＡ型トリブロックポリエーテルの組み合わせが特に好ましい。
【００４５】
上記ハードセグメントと上記ソフトセグメントとの割合（重量比）は、ハードセグメント／ソフトセグメント＝９５／５〜２０／８０であることが好ましい。この範囲であれば、成形体からのブリードアウトを回避しやすく、十分な柔軟性も確保しやすい。ハードセグメント／ソフトセグメント（重量比）は、９０／１０〜３０／７０であることがより好ましく、８０／２０〜４０／６０であることが特に好ましい。
【００４６】
以上のようなポリアミドエラストマーの市販品としては、ダイセル・エボニック社製：ダイアミド、ＡＲＫＥＭＡ社製：Ｐｅｂａｘ、エムスケミー・ジャパン社製：グリルアミド、リケンテクノス社製：ハイパーアロイアクティマー、三菱エンジニアリングプラスチックス社製：ノバミット、宇部興産株式会社製：ＵＢＥＳＴＡ  ＸＰＡシリーズ等が挙げられる。
【００４７】
この中でも、「ＵＢＥＳＴＡ  ＸＰＡ  ９０４０Ｘ１、同９０４０Ｆ１、同９０４８Ｘ１、同９０４８Ｆ１、同９０５５Ｘ１、同９０５５Ｆ１、同９０６３Ｘ１、同９０６３Ｆ１、同９０６８Ｘ１、同９０６８Ｆ１、同９０４０Ｘ２、同９０４８Ｘ２、同９０４０Ｆ２、同９０４８Ｆ２」（宇部興産株式会社製）等が好ましい。
【００４８】
（Ｄ）ポリアミドエラストマーは、単独でも、２種以上を併用してもよい。
【００４９】
＜配合量＞
本発明のポリアミド樹脂組成物は（Ａ）ポリアミド樹脂、（Ｂ）ガラス繊維、（Ｃ）熱伝導性フィラー及び（Ｄ）ポリアミドエラストマーを含むが、優れた機械的特性のみならず、良好な成形性と優れた熱伝導性を得る点から、（Ａ）、（Ｂ）、（Ｃ）及び（Ｄ）の合計１００質量部に対して、（Ｂ）ガラス繊維は９〜３５質量部である。この範囲で、（Ｂ）を組成物に配合することにより、機械的特性が向上するのみならず、意外にも、良好な成形性を保ったままで、熱伝導性が改善することが見出された。ガラス繊維は、通常、ポリアミド樹脂よりも熱伝導性が低いことからすると、このような熱伝導性の改善作用は予測し得ないことといえる。（Ｂ）の量は、９〜３３質量部が好ましく、１５〜２０質量部がより好ましい。
本発明のポリアミド樹脂組成物には、（Ｂ）ガラス繊維と（Ｄ）ポリアミドエラストマーを組み合わせて配合するが、（Ｄ）は、（Ａ）、（Ｂ）、（Ｃ）及び（Ｄ）の合計１００質量部に対して、２〜１２質量部とすることができ、３〜１１質量部が好ましく、４〜１０質量部がより好ましい。
本発明のポリアミド樹脂組成物において、（Ｃ）熱伝導性フィラーは、（Ａ）、（Ｂ）及び（Ｃ）及び（Ｄ）の合計１００質量部に対して、２０〜７５質量部とすることができ、２５〜６０質量部が好ましく、２７〜５０質量部がより好ましい。
【００５０】
＜（Ｅ）多価アルコール＞
本発明のポリアミド樹脂組成物は、（Ｅ）多価アルコールを含むことができる。（Ｅ）多価アルコールの配合により、成形性を向上させることができる。
【００５１】
（Ｅ）多価アルコールは、特に制限されないが、１５０〜２８０℃の融点を有するものが好ましい。ここで、融点とは、示差走査熱量分析（ＤＳＣ）で測定した時の吸熱ピーク（融点）の温度である。
【００５２】
１５０〜２８０℃の融点を有する多価アルコールとしては、ペンタエリスリトール、ジペンタエリスリトール、トリメチロールエタン等が挙げられる。成形性の観点から、ペンタエリスルトール、ジペンタエリスリトールが好ましい。
【００５３】
（Ｅ）多価アルコールは、単独でも、２種以上を併用してもよい。
【００５４】
（Ｅ）多価アルコールの配合量は、（Ａ）、（Ｂ）、（Ｃ）及び（Ｄ）の合計１００質量部に対して、４質量部以下とするこができ、成形性の点から０．１〜３質量部が好ましく、０．５〜１質量部がより好ましい。
【００５５】
＜任意成分＞
本発明のポリアミド樹脂組成物には、本発明の効果を損なわない範囲で、添加剤を配合することができる。添加剤としては、例えば、熱安定剤、紫外線吸収剤、光安定剤、酸化防止剤、帯電防止剤、滑剤、ブロッキング防止剤、防曇剤、結晶核剤、離型剤、可塑剤、架橋剤、発泡剤、着色剤（顔料、染料等）等を添加することができる。ポリアミドエラストマー以外のエラストマーも使用することができる。
【００５６】
本発明のポリアミド樹脂組成物の全量（１００質量％）中、ポリアミド樹脂としての特性の発現のため、（Ａ）ポリアミド樹脂は１０〜７５質量％であることが好ましく、２０〜７０質量％がより好ましく、２５〜５０質量％がさらに好ましい。
【００５７】
＜製造方法＞
本発明のポリアミド樹脂組成物は、各成分を溶融混練して調製することができる。溶融混練の方法は、特に限定されず、単軸押出機、二軸押出機、ニーダー、バンバリーミキサー等の混練機を使用して行うことができる。
【００５８】
＜成形品＞
本発明のポリアミド樹脂組成物は、射出、押出、プレス等の成形加工法を使用して、成形品とすることができる。本発明のポリアミド樹脂組成物からなる成形品は、従来のポリアミド樹脂組成物の成形品の用途に使用することができ、積層体、シート、フィルム等として、自動車部材、コンピューター及び関連機器、光学機器部材、電気・電子機器、情報・通信機器、精密機器、土木・建築用品、医療用品、家庭用品等広範な用途に使用でき、とりわけ、電子部品、放熱部品、自動車部品等の用途に有用である。
【実施例】
【００５９】
以下、実施例及び比較例を挙げて本発明を説明するが、本発明は以下の例に限定されるものではない。【００６０】
各種評価方法と使用した原材料を次に示す。
（使用原料）
（Ａ）ポリアミド樹脂
（Ａ−１）：ポリアミド６（宇部興産株式会社製Ｐ１０１１Ｆ、１０メッシュのスクリーンメッシュを通過させた粉末、相対粘度２．２２）【００６１】
（Ｂ）ガラス繊維
（Ｂ−１）：収束剤がウレタン系である、平均繊維径１０．０μｍ、繊維長３ｍｍのガラス繊維
（Ｂ−２）：収束剤がウレタン系である、平均繊維径１０．５μｍ、繊維長３ｍｍのガラス繊維
（Ｂ−３）：収束剤がウレタン系である、平均繊維径１３μｍ、繊維長３ｍｍのガラス繊維
（Ｂ−４）：収束剤がウレタン系である、平均繊維径１７μｍ、繊維長３ｍｍのガラス繊維
（Ｂ−５）：収束剤がウレタン系である、平均繊維径２３μｍ、繊維長３ｍｍのガラス繊維
（Ｂ−６）：収束剤がウレタン系である、平均繊維径１０．５μｍ、繊維長３ｍｍのガラス繊維と収束剤がウレタン系である、平均繊維径１７μｍ、繊維長３ｍｍのガラス繊維とを質量比５：５で併用。【００６２】
（Ｃ）熱伝導性フィラー
（Ｃ−１）：黒鉛、鱗片状、平均粒子径３３μｍ
（Ｃ−２）：酸化マグネシウム、球状、平均粒子径３７μｍ
（Ｃ−３）：窒化ホウ素、板状、平均粒子径３８μｍ【００６３】
（Ｄ）ポリアミドエラストマー
（Ｄ−１）：ポリエーテルアミドエラストマー（宇部興産製ＵＢＥＳＴＡ  ＸＰＡ  Ｐ９０４０Ｘ１、ペレットを粉砕し、１０メッシュのスクリーンメッシュを通過させた粉末）【００６４】
（Ｄ’）その他ゴム成分
（Ｄ’−１）：マレイン酸変性エチレン−ブテン樹脂（三井化学製  タフマーＭＨ５０２０）
（Ｄ’−２）：アイオノマー（三井・デュポンポリケミカル製  ハイミラン１８５５）
（Ｄ’−３）：水添スチレン系熱可塑性エラストマー（旭化成ケミカルズ製  タフテックＭ１９１３）【００６５】
（Ｅ）多価アルコール
（Ｅ−１）：ペンタエリスリトール（日本合成化学工業株式会社製、融点２６０℃、比重１．４）【００６６】
表１に示す配合（表示は質量部である）で、各成分を円筒型混合機に投入し混合した。その混合物を日本製鋼株式会社製混練機であるＴＥＸ４４に導入し、設定温度２８０℃、スクリュー回転数２００ｒｐｍ、吐出量３０ｋｇ／ｈｒで溶融混練し、紐状に押出し、水槽で冷却後、ペレタイザーを用いて、実施例・比較例のポリアミド樹脂組成物のペレットを得た。【００６７】
（評価方法）
（１）混練性
実施例・比較例のペレット製造における混練性を以下のようにして判定した。
×：ダイスからペレタイザーまでストランドが切れずにペレット化できない
○：ダイスからペレタイザーまでストランドが切れずにペレット化できる
（２）流動性
実施例・比較例のペレットを使用して、シリンダー温度２８０℃、金型温度８０℃、射出圧力１００ＭＰａの条件で、流動長測定を行った。
（３）熱伝導性
実施例・比較例のペレットを使用して、シリンダー温度２８０℃、金型温度８０℃、長さ２００、幅４０、厚さ５ｍｍの試験片を成形した。３枚の試験片を、各試験片間に熱伝導性ペースト（２．４Ｗ/(ｍ・Ｋ)）５ｇを均一に塗布し３枚重ねた。プローブ法により熱伝導率を測定した。
（４）耐衝撃性
ＩＳＯ１７９−１／１ｅＡに準拠して、２３℃で測定を行った。【００６８】
【表１−１】
0006589864.tif 000003
【表１−２】
0006589864.tif 000004
【００６９】
実施例は、良好な生産性を有し、成形性を損なわずに熱伝導率を高め、耐衝撃性を向上させることができることがわかる。これらの効果は、実施例１と比較例２・３との対比、実施例２と比較例２・４との対比により、ポリアミドエラストマーに加えて、さらに特定量のガラス繊維を、ポリアミド樹脂組成物に配合することによることがわかる。このような効果は、ポリアミドエラストマー以外のゴム成分を使用した比較例５〜７では得られなかった。また、実施例１〜１０と、比較例１〜４、８及び９との対比により、ポリアミド樹脂、ガラス繊維、熱伝導性フィラー及びポリアミドエラストマーの中で少なくとも一つを欠いたポリアミド樹脂組成物の場合には、本発明の所望の効果が得られないことがわかる。さらに、実施例１〜１０と、比較例１０及び１１との対比により、ポリアミド樹脂、ガラス繊維、熱伝導性フィラー及びポリアミドエラストマーを含んでいても、ガラス繊維を所定の範囲の量で含んでいないポリアミド樹脂組成物の場合にも、本発明の所望の効果が得られないことがわかる。
【産業上の利用可能性】
【００７０】
本発明によれば、優れた機械的特性のみならず、良好な成形性と優れた熱伝導性を併せ持つポリアミド樹脂組成物及びそれからなる成形品が提供される。本発明のポリアミド樹脂組成物からなる成形品は、従来ポリアミド樹脂組成物の成形品の用途に使用することができ、積層体、シート、フィルム等として自動車部材、コンピューター及び関連機器、光学機器部材、電気・電子機器、情報・通信機器、精密機器、土木・建築用品、医療用品、家庭用品等広範な用途に使用でき、とりわけ、電子部品、放熱部品、自動車部品等の用途に有用である。